(57)【特許請求の範囲】
【請求項１】
（Ａ）イソシアネート基末端プレポリマーよりなる基剤（Ｉ）と、（Ｂ）ポリオキシアルキレンエーテルと、硬化触媒として（Ｃ）有機錫化合物０．１〜６質重量部（但し、（Ｂ）ポリオキシアルキレンエーテル１００質量部に対して）のみを含有する硬化剤（ＩＩ）とからなり、
硬化剤（ＩＩ）に対し（Ｄ）有機カルボン酸Ｃａ塩（硬化調整剤）０．２〜９質重量部（但し、（Ｂ）ポリオキシアルキレンエーテル１００質量部に対して）を配合したことを特徴とする２成分形ポリウレタン系シーリング材。
【請求項２】
（Ｄ）有機カルボン酸Ｃａ塩のカルボン酸がオクチル酸であることを特徴とする請求項１に記載の２成分形ポリウレタン系シーリング材。
【請求項３】
（Ａ）イソシアネート基末端プレポリマーよりなる基剤（Ｉ）の、以下の式（１）で定義される平均官能基数（ｆ）が２．２以上３．０以下であることを特徴とする請求項１又は請求項２に記載の２成分形ポリウレタン系シーリング材。
〔基剤（Ｉ）中のポリオール由来の水酸基の全モル数〕  
ｆ：──────────────────────────・・・（１）
〔基剤（Ｉ）中の全ポリオールモル数〕  
【請求項４】
（Ｃ）有機錫化合物（硬化触媒）が４価の有機錫化合物であることを特徴とする請求項１〜３のいずれかに記載の２成分形ポリウレタン系シーリング材。
【発明の詳細な説明】
【技術分野】
【０００１】
本発明は、土木・建築分野、自動車分野、電気・電子分野等で用いられる、２成分形ポリウレタン系シーリング材に関する。
【背景技術】
【０００２】
従来、イソシアネート基末端プレポリマーよりなる基剤と、ポリオキシアルキレンエーテルを含有する硬化剤より成る２成分形ポリウレタン系シーリング材では、硬化触媒として有機カルボン酸鉛が広く用いられている。
しかし、この触媒は硬化性能や非発泡性（即ち、シーリング材が硬化中にガスを発生せず発泡しない特性）が充分でない上、鉛を含むことから環境や人体への悪影響が懸念されていた。
そこで、この有機カルボン酸鉛の代わりに、硬化触媒として有機カルボン酸ビスマスが提案された（特許文献１参照）が、触媒量の微量の変化でシーリング材の可使時間や非発泡性能が著しく異なり、製品設計上バランスを取るのが非常に困難で、取り扱いが難しいという問題がある。
また、１成分形ポリウレタン系で汎用されている有機錫化合物（硬化触媒）を２成分形ポリウレタン系に使用した場合、基剤中のイソシアネート基が硬化剤中の充填剤の含有水分とポリアルキレンエーテル（硬化成分）よりも優先的に反応してしまい、その結果ガスを発生させ著しく発泡させてしまうという大きな問題がある。
【０００３】
【特許文献１】特開２００１−８９５４９号公報
【発明の開示】
【発明が解決しようとする課題】
【０００４】
本発明が解決しようとする課題は、２成分形ポリウレタン系シーリング材における、作業可能時間（可使時間）が充分確保できない、硬化中ガスを発生して発泡する、有害金属を含有して環境に悪影響を及ぼす等の問題である。
【課題を解決するための手段】
【０００５】
本発明者らは、硬化触媒についてさらに鋭意研究し、有機錫化合物（硬化触媒）に有機カルボン酸金属塩（硬化調整剤）を併用せしめると、作業可能時間（可使時間）を充分延長でき、且つ硬化中の発泡が著しく抑制されることを見出し、本発明を完成させるに至った。
即ち、本発明は以下の１．〜４．の構成からなるものである。
１．先ず、第１の発明は、（Ａ）イソシアネート基末端プレポリマーよりなる基剤（Ｉ）と、（Ｂ）ポリオキシアルキレンエーテルと、硬化触媒として（Ｃ）有機錫化合物０．１〜６質重量部（但し、（Ｂ）ポリオキシアルキレンエーテル１００質量部に対して）のみを含有する硬化剤（ＩＩ）とからなり、
硬化剤（ＩＩ）に対し（Ｄ）有機カルボン酸Ｃａ塩（硬化調整剤）０．２〜９質重量部（但し、（Ｂ）ポリオキシアルキレンエーテル１００質量部に対して）を配合したことを特徴とする２成分形ポリウレタン系シーリング材である。
（Ｃ）有機錫化合物（硬化触媒）の配合量は、０．１質量部未満では充分な硬化性を付与できないため好ましくなく、又６質量部を超えると作業可能時間が短くなり好ましくない。また（Ｃ）有機錫化合物の配合量は、より好ましくは０．１５〜５質量部である。
（Ｄ）有機カルボン酸Ｃａ塩（硬化調整剤）の配合量は、０．２質量部未満では非発泡性が乏しくなり好ましくなく、又９質量部を超えると作業可能時間が短くなり好ましくない。また（Ｄ）有機カルボン酸Ｃａ属の配合量は、より好ましくは０．２５〜８質量部、特に好ましくは０．５〜６質量部である。
【０００６】
２．さらに、第２の発明は、（Ｄ）有機カルボン酸Ｃａ塩のカルボン酸がオクチル酸であることを特徴とする上記１．に記載の２成分形ポリウレタン系シーリング材である。
（Ｄ）有機カルボン酸Ｃａ塩のカルボン酸がオクチル酸であると貯蔵時の安定性が良くなり好ましい。ナフテン酸であると製造時の分散性が若干劣る。
特に、オクチル酸カルシウムであると非発泡性の効果と貯蔵時の安定性、又充分な作業可能時間を付与できるため特に好ましい。ナフテン酸カルシウムであると、オクチル酸カルシウムと同様な効果があるが、製造時の分散性が若干劣る。  ３．第３の発明は、イソシアネート基末端プレポリマーよりなる基剤（Ｉ）の、以下の式（１）で定義される平均官能基数（ｆ）が２．２以上３．０以下であることを特徴とする上記１又は２に記載の２成分形ポリウレタン系シーリング材である。イソシアネート基末端プレポリマーよりなる基剤（Ｉ）の平均官能基数（ｆ）が２．２以上であると非発泡性の効果が大きくなり好ましい。
〔基剤（Ｉ）中のポリオール由来の水酸基の全モル数〕  
ｆ：──────────────────────────・・・（１）
〔基剤（Ｉ）中の全ポリオールモル数〕  
上記基剤（Ｉ）の製造に用いるポリオキシプロピレンジオールとポリオキシプロピレントリオールの質量比は、最終的に得られるシーリング材としての物性（モジュラス、伸び等）や硬化性、非発泡性を考慮して適宜選択することができる。ポリオキシプロピレンジオールは水酸基を平均２つ有し、ポリオキシプロピレントリオールは水酸基を平均３つ有している。水酸基を平均３つ有しているポリオキシプロピレントリオールを多く配合すると、つまり上記平均官能基数（ｆ）を大きく設定すると非発泡性の効果が大きくなるが、最終硬化物のモジュラスは高くなる。一方、上記平均官能基数（ｆ）を小さく設定すると、最終硬化物のモジュラスを低くできるが非発泡性の効果は低くなる。従って、上記平均官能基数（ｆ）は２．２以上３．０以下が好ましい。平均官能基数（ｆ）を３．０より大きく設定すると、最終硬化物のモジュラスが建築用に用いる場合には高くなりすぎる。そのため、シーリング材の要求性能である被着体の動きへの追従が難しくなる。但し、この追従性が余り要求されない他の用途に関しては、この限りではない。
４．第４の発明は、（Ｃ）有機錫化合物（硬化触媒）が４価の有機錫化合物であることを特徴とする上記１〜３のいずれかに記載の２成分形ポリウレタン系シーリング材である。有機錫化合物が４価の有機錫化合物であると非発泡性の効果が大きくなり好ましい。
【発明の効果】
【０００７】
本発明によれば、充分な作業可能時間が確保でき、硬化中発泡することがなく、硬化性能に優れ、且つ環境に悪影響を及ぼさない２成分形ポリウレタン系シーリング材を提供することができる。
【発明を実施するための最良の形態】
【０００８】
基剤（Ｉ）である（Ａ）イソシアネート基末端プレポリマーの合成
攪拌機、加熱装置、減圧脱水装置、窒素気流装置を備えたウレタン重合装置に、ポリオキシプロピレンジオールとポリオキシプロピレントリオールの質量比を０〜１０／１０〜０として仕込む。１２０℃で減圧脱水後、窒素置換をおこない、窒素気流下で５０℃程度に一旦冷却しＮＣＯ／ＯＨ比が１．６０〜２．００となるように計算したポリイソシアネート化合物を添加後、８０〜１００℃で４〜８時間程度反応し、設計値のイソシアネート含有率に至れば、反応終点として冷却後、窒素パージしながら密閉容器に貯蔵する。
この際、任意の段階で少量のジブチル錫ジラウリレート（ＤＢＴＤＬ）のような重合触媒を配合してもよい。
また、ポリオキシプロピレンジオールとポリオキシプロピレントリオールはあらかじめ混合して同時にポリイソシアネートと作用させてもよく、又段階的に作用させてもよい。
より多官能であるポリオキシアルキレンテトラオール等を使用してもよい。
【０００９】
尚、上記ポリイソシアネート化合物についてさらに説明すれば、従来公知のものを広く使用でき、例えば２，４−トルエンジイソシアネート、２，６−トルエンジイソシアネート、４，４’−ジフェニルメタンジイソシアネート、２，４’−ジフェニルメタンジイソシアネート、フェニレンジイソシアネート、ポリフェニルメタンジイソシアネート、キシリレンジイソシアネート、ナフタレンジイソシアネート及びこれらを水素添加した化合物、ヘキサメチレンジイソシアネート、イソホロンジイソシアネート、１，３−ビスイソシアネートシクロヘキサン、トリフェニルメタンジイソシアネート、シクロヘキシルジイソシアネート、テトラメチルキシリレンジイソシアネート、ノルボルナンジイソシアネート等を挙げることができる。これらポリイソシアネートは１種単独でまたは２種以上混合して使用される。これらポリイソシアネートの中でも、２，４−トルエンジイソシアネート及び２，６−トルエンジイソシアネートの異性体混合物、４，４’−ジフェニルメタンジイソシアネート及び２，４’−ジフェニルメタンジイソシアネートの異性体混合物、キシリレンジイソシアネート、イソホロンジイソシアネート、水添キシリレンジイソシアネート、水添ジフェニルメタンジイソシアネート等が好ましく、これらポリイソシアネートの中でも、２，４−トルエンジイソシアネート及び２，６−トルエンジイソシアネートの異性体混合物が特に好ましい。
【００１０】
硬化剤（ＩＩ）の調製について
（Ｂ）ポリオキシアルキレンエーテル（以下、ポリオールということがある。）は、（Ａ）イソシアネート基末端プレポリマー（以下、プレポリマーということがある。）と異なり水分による影響がないため、密閉型の高粘度製品を混練加工できる加工釜に、ポリオールまたは混合ポリオールを仕込み、（Ｃ）有機錫化合物（硬化触媒）、（Ｄ）有機カルボン酸金属塩（硬化調整剤）、アミン硬化触媒、炭酸カルシウム等の無機充填材、無水シリカ、アマイドワックス等の粘性改良剤、着色剤、老化防止剤、生石灰等の脱水剤を適宜配合して均一に混合する。
また、粘度調整等が必要な場合は、ＤＯＡ等の可塑剤、Ｎ−メチル−２−ピロリドン、脂肪族系炭化水素および芳香族系炭化水素、二塩基酸エステル等の高沸点溶剤を硬化剤だけでなく基剤に配合することができる。
尚、基剤（Ｉ）及び硬化剤（ＩＩ）に使用されるポリオールについてさらに説明すれば、従来公知のものを広く使用することができ、例えば、ポリオキシアルキレンエーテル、ポリエステルポリオール類、ポリブタジエンポリオール類、アクリルポリオール類、ポリカーボネートポリオール類、ひまし油系ポリオール、低分子量ジオール類、トリメチロールプロパン、グリセリン、ソルビトール、マンニトール等が使用可能である。特にポリオキシアルキレンエーテルが好ましい。具体的には、ポリプロピレングリコール、ポリエチレングリコール、ポリエチレンプロピレングリコール、ポリテトラメチレングリコール等が挙げられる。
【００１１】
本発明における有機錫化合物（Ｃ）としては、シリコーン、変成シリコーン、ポリウレタン等の硬化触媒として従来公知の有機錫化合物を使用することができる。例えば、２価の有機錫化合物としてオクチル酸錫、ナフテン酸錫、ステアリン酸錫、４価の有機錫化合物としてジブチル錫ジオクトエート、ジブチル錫ジラウレート、ジオクチル錫ジバーサテート、ジブチル錫ビストリエトキシシリケート、ジブチル錫ジオレイルマレート、ジブチル錫ジアセテート、１，１，３，３−テトラブチル−１，３−ジラウリルオキシカルボニル−ジスタノキサン、ジブチル錫オキシビスエトキシシリケート、ジブチル錫オキサイド、ジブチル錫オキサイドとフタル酸エステルとの反応物、ジブチル錫オキサイドとマレイン酸ジエステルとの反応物、６価の有機錫化合物としてジブチル錫ジアセチルアセトナートなどが挙げられる。これらの触媒は単独で使用してもよく、２種類以上併用してもよい。
本発明における有機カルボン酸金属塩（Ｄ）としては、例えば、オクチル酸、ネオデカン酸、ナフテン酸等の金属塩が挙げられる。特に、オクテル酸金属塩であると製造時の分散性が良く、更にオクチル酸のカルシウム塩であると貯蔵時の安定性も良い。有機カルボン酸金属塩だけでは硬化触媒としての効果は期待できないため、必ず硬化触媒として有機錫化合物と併用する必要がある。なお、有機カルボン酸金属塩は、通常ミネラルスピリットなどの溶剤で希釈したものが用いられる。
【００１２】
２成分形ポリウレタン系シーリング材組成物の調製
基剤（Ｉ）である（Ａ）プレポリマーと硬化剤（ＩＩ）の配合比率は、（Ａ）プレポリマーのイソシアネート含有量からイソシアネートの基数を算出し、硬化剤（ＩＩ）中の（Ｂ）ポリオール成分の水酸基含有量から水酸基の数を算出し、その比率（ＮＣＯ／ＯＨ比）が、０．９０〜１．３０、好ましくは１．０５〜１．２５の範囲となるように、各々の配合量を決定する。
基剤（Ｉ）である（Ａ）プレポリマーと硬化剤（ＩＩ）は、建築現場、工事現場等においてシーリング材用混合機で均一に混合され、各種目地等に充填施工される。
シーリング材は硬化後要すれば目地隠し、美粧性の向上、シーリング材の保護を目的として各種塗料で塗装される。
【実施例】
【００１３】
以下の実施例、比較例で調製される２成分形ポリウレタン系シーリング材の非発泡性、硬化性、作業性（作業可能時間）、及び耐久性は、次の試験方法により調査し、評価した。
《試験方法》
非発泡性
（Ａ）プレポリマーの基剤、硬化剤を１：４（質量比、基剤／硬化剤のＮＣＯ／ＯＨ比＝１．０６）の割合に混合し、直ちに直径１５ｍｍ、高さ５０ｍｍの底のついた円柱状プラスチック容器に泡などが入らないように充てんして、平滑にならした後、５０℃オーブン中で２４時間硬化させてから取り出した。
その容器から硬化物が発泡して盛り上がった高さを測定し、どれだけ発泡したかその割合を下式により算出した。
発泡割合＝盛り上がった高さ（ｍｍ）／５０（ｍｍ）×１００（％）
この値が大きい場合には、実際の目地に充填したシーリング材が目地から盛り上がって膨れるという問題が起こる可能性があり、この値は低ければ低い程好ましい。また、この試験方法は、シーリング材の充てん容積が小さく、養生条件も５０℃と高温で、極めて厳しい条件下での試験であり、しかも短期間で結果が分かる。
実際の目地にシーリング材を充填した際、ふくれが起こらないようにするには、この試験方法で算出される発泡割合が１０％より小さくなる必要がある。すなわち、発泡割合が１０％以上の場合、ふくれが発生する可能性があり、１０％より小さければ、ふくれの問題はない。
したがって、非発泡性の評価は次のようにした。
発泡割合１０％未満・・・・・・・○
発泡割合１０％以上・・・・・・・×
【００１４】
硬化性
（Ａ）プレポリマーの基剤、硬化剤を２３℃の恒温室に一晩放置して調温後、２３℃の恒温室内で基剤、硬化剤を１：４の割合に計量し混合して、厚さ１０ｍｍのシートを作製し、２３℃，５５％ＲＨにて１日後の硬化状態を指触で調べ、硬化性の評価は次のようにした。
充分にゴム弾性が発現しているもの・・・・・・・・○
やや塑性変形するもの・・・・・・・・△
塑性変形して復元しないもの・・・・・・・・×
【００１５】
作業性（作業可能時間）
（Ａ）プレポリマーの基剤、硬化剤を２３℃の恒温室に一晩放置して調温後、２３℃の恒温室内で基剤、硬化剤を１：４の割合に計量し混合して、直径５０ｍｍ、高さ５０ｍｍの底のついた円柱状プラスチック容器に泡などが入らないように充填して、平滑にならした後、ＪＩＳ  Ｋ  ２２０７の石油アスファルト用の針入度計において、針＋保持具の総重量を１２．５ｇとした針を用い、経時的にこの針を、上記の容器に充てんしたシーリング材に垂直に５秒間自由落下させた。基剤と硬化剤が反応し硬化が進めばシーリング材は増粘し、経時的に落ち込む針の長さは短くなる。作業可能時間は、この針の落ち込む長さ部分が３５ｍｍ（即ち、一定粘度）となる時間を計測した。この計測された時間が２時間以上であれば、実際の現場においても作業終了まで作業性が良好であり、２時間より短いと、作業の途中でシーリング材が増粘し、作業性が悪くなり使いづらくなる。したがって、作業性の評価を次のようにした。
計測された時間が２時間以上・・・・・・・○
計測された時間が２時間未満・・・・・・・×
耐久性
シーリング材の要求性能として、温度変化に基づく伸縮や地震時の水平変位等による目地ムーブメントに追従し、防水機能を維持することが求められるため以下の耐久性試験を行った
試験は、ＪＩＳ  Ａ  １４３９：１９９７  耐久性試験（区分８０２０）に準拠して行った。試験結果は、３個の試験体について「溶解」、「膨潤」、「ひび割れ」、「被着体からの剥離」などの明確な異常が発生するか否かで次のように評価した。
明確な異常が認められないもの・・・・・・・○
明確な異常が認められるもの・・・・・・・・×
【００１６】
［実施例１］
（基剤の製造）
２官能ポリプロピレングリコール（平均分子量２０００、平均水酸基数２、商品名アクトコールＰ−２１、三井武田ケミカル（株）製）５００ｇ、３官能ポリプロピレングリコール（平均分子量３０００、平均水酸基数３、商品名アクトコールＰ−３１、三井武田ケミカル（株）製）４００ｇ、及び２官能ポリプロピレングリコール（平均分子量１０００、平均水酸基数２、商品名アクトコールＰ−２２、三井武田ケミカル（株）製）１００ｇのポリオール混合液に対し、トルエンジイソシアネート（商品名コスモネートＴ−８０、三井武田ケミカル（株）製）１７１ｇを加え、８０℃で４時間反応させＮＣＯ含有率３．１％、平均官能基数（ｆ）２．３のイソシアネート基末端ウレタンプレポリマー（Ａ）の基剤を得た。
（硬化剤の製造）
３官能ポリプロピレングリコール（平均分子量５０００、平均水酸基数３、商品名アクトコール８７−３４）２００ｇ、２官能ポリプロピレングリコール（平均分子量４０００、平均水酸基数２、商品名アクトコールＰ−２８）１００ｇ、ジオクチル錫ジバーサテート（硬化触媒）３ｇ、オクチル酸カルシウム（硬化調整剤）２ｇ、コロイダル炭酸カルシウム（商品名、ホモカルＤＭ、白石工業（株）製）３００ｇ、重質炭酸カルシウム（商品名、ソフトンＢＦ１００、備北粉化工業（株）製）４００ｇをプラネタリーミキサーで充分に混合後ロール掛けを行い、さらに真空脱泡して硬化剤を得た。
次に基剤と硬化剤を１：４（質量比、基剤／硬化剤のＮＣＯ／ＯＨ比＝１．０６）の割合で混合し、上記《試験方法》により非発泡性、硬化性、及び作業性（作業可能時間）を調べた。
【００１７】
［比較例１］〜［比較例３］
硬化剤の製造において、硬化調整剤をオクチル酸カルシウムに代えて、オクチル酸亜鉛、オクチル酸カリウム、ナフテン酸マグネシウムを用いる以外は、実施例１と同様にして２成分形ポリウレタン系シーリング材を調製し、非発泡性、硬化性、及び作業性（作業可能時間）を調べた。
［比較例４］〜［比較例５］
硬化剤の製造において、オクチル酸カルシウム（硬化調整剤）又はジオクチル錫ジバーサテート（硬化触媒）を配合しなかった以外は、実施例１と同様にして２成分形ポリウレタン系シーリング材を調製し、非発泡性、硬化性、及び作業性（作業可能時間）を調べた。
［実施例２］〜［実施例５］
硬化剤の製造において、オクチル酸カルシウムの添加量を０．８〜２４質量部とする以外は、実施例１と同様にして２成分形ポリウレタン系シーリング材を調製し、非発泡性、硬化性、及び作業性（作業可能時間）を調べた。
［実施例６］〜［実施例７］
オクチル酸カルシウムに代えてナフテン酸カルシウムを０．８又は８質量部添加する以外は実施例１と同様にして２成分形ポリウレタン系シーリング材を調製し、非発泡性、硬化性、及び作業性（作業可能時間）を調べた。
【００１８】
［比較例６］〜［比較例７］
硬化剤の製造において、オクチル酸カルシウムの添加量を０．４又は２８質量部とする以外は、実施例１と同様にして２成分形ポリウレタン系シーリング材を調製し、非発泡性、硬化性、及び作業性（作業可能時間）を調べた。
［比較例８］〜［比較例９］
硬化剤の製造において、硬化調整剤としてオクチル酸カルシウムに代えて、オクチル酸１又は１０質量部を用いる以外は、実施例１と同様にして２成分形ポリウレタン系シーリング材を調製し、非発泡性、硬化性、及び作業性（作業可能時間）を調べた。
［実施例８］〜［実施例１３］
硬化剤の製造において、ジオクチル錫ジバーサテート（硬化触媒）３．０質量部に代えて、表３の他の有機錫化合物（硬化触媒）３．０質量部を用い、且つオクチル酸カルシウムの添加量を８質量部に増量する以外は、実施例１と同様にして２成分形ポリウレタン系シーリング材を調製し、非発泡性、硬化性、及び作業性（作業可能時間）を調べた。
［実施例１４］
ジオクチル錫ジバーサテート（硬化触媒）１．５質量部とオクチル酸錫１．５質量部とを併用し、且つオクチル酸カルシウムの添加量を８質量部に増量する以外は、実施例１と同様にして２成分形ポリウレタン系シーリング材を調製し、非発泡性、硬化性、及び作業性（作業可能時間）を調べた。
【００１９】
［実施例１５］〜［実施例１７］
硬化剤の製造において、ジオクチル錫ジバーサテート（硬化触媒）の添加量を０．３、５、１０質量部とし、且つオクチル酸カルシウムの添加量を８質量部に増量する以外は、実施例１と同様にして２成分形ポリウレタン系シーリング材を調製し、非発泡性、硬化性、及び作業性（作業可能時間）を調べた。
［比較例１０］〜［比較例１１］
硬化剤の製造において、ジオクチル錫ジバーサテート（硬化触媒）の添加量を０．１、２０質量部とし、且つオクチル酸カルシウムの添加量を８質量部に増量する以外は、実施例１と同様にして２成分形ポリウレタン系シーリング材を調製し、非発泡性、硬化性、及び作業性（作業可能時間）を調べた。
［比較例１２］〜［比較例１４］
硬化剤の製造において、ジオクチル錫ジバーサテート（硬化触媒）３質量部とオクチル酸カルシウム（硬化調整剤）２質量部とを併用することに代えて、オクチル酸鉛３質量部又はオクチル酸ビスマス（硬化触媒）２〜３質量部のみを用いる以外は、実施例１と同様にして２成分形ポリウレタン系シーリング材を調製し、非発泡性、硬化性、及び作業性（作業可能時間）を調べた。
［実施例１８］〜［実施例２０］
（Ａ）イソシアネート基末端プレポリマ−よりなる基剤（Ｉ）の平均官能基数（ｆ）が２．２〜３．０になるように表６に示す配合量でポリオール（アクトコールＰ−２２、アクトコールＰ−２１、アクトコールＰ−３１）を仕込みＮＣＯ含有率３．１％のイソシアネート基末端プレポリマーを製造した以外は、実施例１と同様にして２成分形ポリウレタン系シーリング材を調製し、非発泡性、硬化性、及び作業性（作業可能時間）を調べた。
［比較例１５］
（Ａ）イソシアネート基末端プレポリマ−よりなる基剤（Ｉ）の平均官能基数（ｆ）が２．０になるように表６に示す配合量でポリオール（アクトコールＰ−２１）を仕込みＮＣＯ含有率３．１％のイソシアネート基末端プレポリマーを製造した以外は、実施例１と同様にして２成分形ポリウレタン系シーリング材を調製し、非発泡性、硬化性、及び作業性（作業可能時間）を調べた。
［比較例１６］
（Ａ）イソシアネート基末端プレポリマ−よりなる基剤（Ｉ）の平均官能基数（ｆ）が３．５になるように表６に示す配合量でポリオール（アクトコールＡＥ−３０５：４官能ポリプロピレングリコール（平均分子量５００、平均水酸基数４、三井武田ケミカル（株）製））を仕込みＮＣＯ含有率３．１％のイソシアネート基末端プレポリマーを製造した以外は、実施例１と同様にして２成分形ポリウレタン系シーリング材を調製し、非発泡性、硬化性、作業性（作業可能時間）、及び耐久性を調べた。
【００２０】
以上の実施例、比較例の配合量比と非発泡性、硬化性、及び作業性の試験結果は、次の表１〜６に示されている。
尚、表１〜６についての追加説明は以下の通りである。
（ａ）アクトコール８７−３４、アクトコールＰ−２８、アクトコールＰ−２２、アクトコールＰ−２１、アクトコールＰ−３１、ホモカルＤＭ、ソフトンＢＦ１００の詳細は、実施例１に示されている。
（ｂ）オクチル酸カルシウム、オクチル酸亜鉛、オクチル酸カリウム、ナフテン酸マグネシウムはミネラルスピリットやヘキシレングリコール、又白灯油などで希釈し硬化剤に配合されるが、表１〜６にはそれら自身の添加量が示されている。
（ｃ）非発泡性、作業性の評価欄の（  ）内には、上記発泡割合、作業可能時間の具体的数値が示されている。
表１〜６の結果から明らかなように、硬化剤中に有機錫化合物（硬化触媒）と有機カルボン酸金属塩（硬化調整剤）とを特定量配合した２成分形ポリウレタン系シーリング材は、非発泡性や硬化性が良好で、しかも充分な作業可能時間も確保でき、耐久性にも優れ、且つ環境や人体への悪影響の心配のない理想的なシーリング材であることが判る。
【００２１】
【表１】
0003587304.tif 000002
【００２２】
【表２】
0003587304.tif 000003
【００２３】
【表３】
0003587304.tif 000004
【００２４】
【表４】
0003587304.tif 000005
【００２５】
【表５】
0003587304.tif 000006
【００２６】
【表６】
0003587304.tif 000007
【産業上の利用可能性】
【００２７】
本発明の２成分形ポリウレタン系シーリング材は、土木・建築分野、自動車分野、電気・電子分野のシーリング材として特に有利に用いられる。
【要約】
【課題】充分な作業可能時間が確保でき、硬化中発泡することがなく、硬化性能、及び耐久性に優れ、且つ環境に悪影響を及ぼさない２成分形ポリウレタン系シーリング材を提供すること。
【解決手段】（Ａ）イソシアネート基末端プレポリマーよりなる基剤（Ｉ）と、（Ｂ）ポリオキシアルキレンエーテルと（Ｃ）有機錫化合物（硬化触媒）０．１〜６質量部（但し、（Ｂ）ポリオキシアルキレンエーテル１００質量部に対して）を含有する硬化剤（ＩＩ）とからなり、
硬化剤（ＩＩ）に対し（Ｄ）有機カルボン酸金属塩（硬化調整剤）０．２〜９質量部（但し、（Ｂ）ポリオキシアルキレンエーテル１００質量部に対して）を配合したことを特徴とする２成分形ポリウレタン系シーリング材。
【選択図】        なし